(57)【要約】【課題】外観性状（具体的には、不めっきや合金化ムラが発生していない）と、素地鋼板に対するめっき層の密着性を幅方向に亘って向上させた溶融亜鉛めっき鋼板および合金化溶融亜鉛めっき鋼板を製造する方法を提供する。【解決手段】予備加熱炉内の酸素量を０．０００１０〜０．０５体積％、水蒸気量を１０〜３０体積％に制御した雰囲気下で、焼鈍開始温度が５５０〜７００℃となるように制御して加熱する第一の工程と、焼鈍炉内の酸素量を０．０００１体積％以上、０．１０体積％未満、水蒸気量を１０〜３０体積％に制御した雰囲気下で、素地鋼板に含まれるＳｉ量（質量％）、焼鈍時間ｔ（秒）、および焼鈍終了温度Ｔ（℃）を適切に制御して加熱する第二の工程を含んで製造する。【選択図】なし【特許請求の範囲】
【請求項１】
Ｃ  ：０．０４〜０．２％（質量％の意味。以下化学成分について同じ。）、
Ｓｉ：０．１〜３％、
Ｍｎ：０．１〜３％、
Ａｌ：０．０６％以下（０％は含まない）を満足する素地鋼板の表面に、溶融亜鉛めっき層が形成された溶融亜鉛めっき鋼板の製造方法であって、
上記化学成分組成を満足する素地鋼板を予備加熱炉で加熱する第一の工程、
焼鈍炉で加熱して素地鋼板の表面に酸化層を形成する第二の工程、
前記酸化層を形成した素地鋼板を還元炉で加熱して前記酸化層を還元する第三の工程、
溶融亜鉛めっきを施す第四の工程、をこの順で含み、
前記第一の工程は、前記予備加熱炉内の酸素量を０．０００１０〜０．０５体積％、水蒸気量を１０〜３０体積％に制御した雰囲気下で、前記第二の工程における焼鈍開始温度が５５０〜７００℃となるように制御し、
前記第二の工程は、前記焼鈍炉内の酸素量を０．０００１体積％以上、０．１０体積％未満、水蒸気量を１０〜３０体積％に制御した雰囲気下で、素地鋼板に含まれるＳｉ量（質量％）と、焼鈍時間ｔ（秒）と、焼鈍終了温度Ｔ（℃）が、下記式（１）を満足するように制御することを特徴とする溶融亜鉛めっき鋼鈑の製造方法。
０．００６２×［Ｓｉ］×（Ｔ−６７５）×（ｔ）1/3≦７．０    ・・・（１）
［上記式（１）中、［  ］は素地鋼板に含まれるＳｉ量（質量％）を示し、焼鈍時間ｔは２０〜７０秒、焼鈍終了温度Ｔは７５０〜９００℃である。］
【請求項２】
前記素地鋼板が、更に他の元素として、
Ｃｒ：０．３％以下（０％を含まない）を含有する請求項１に記載の製造方法。
【請求項３】
前記素地鋼板が、更に他の元素として、
Ｔｉ：０．０５％以下（０％を含まない）を含有する請求項１または２に記載の製造方法。
【請求項４】
前記素地鋼板が、更に他の元素として、
Ｎｉ：２％以下（０％を含まない）、
Ｃｕ：２％以下（０％を含まない）、
Ｍｏ：２％以下（０％を含まない）、および
Ｂ  ：０．０１％以下（０％を含まない）よりなる群から選択される少なくとも１種を含有する請求項１〜３のいずれかに記載の製造方法。
【請求項５】
前記素地鋼板が、更に他の元素として、
Ｎｂ：１％以下（０％を含まない）、
Ｖ  ：１％以下（０％を含まない）、および
Ｗ  ：０．３％以下（０％を含まない）よりなる群から選択される少なくとも１種を含有する請求項１〜４のいずれかに記載の製造方法。
【請求項６】
前記素地鋼板が、更に他の元素として、
Ｃａ、Ｍｇ、およびＲＥＭよりなる群から選ばれる少なくとも１種の元素：０．０３％以下（０％を含まない）を含有する請求項１〜５のいずれかに記載の製造方法。
【請求項７】
前記素地鋼板の残部が、鉄および不可避不純物である請求項１〜６のいずれかに記載の製造方法。
【請求項８】
請求項１〜７のいずれかに記載の製造方法で得られた溶融亜鉛めっき鋼板に、合金化処理を施すことを特徴とする合金化溶融亜鉛めっき鋼板の製造方法。
【発明の詳細な説明】
【技術分野】
【０００１】
本発明は、溶融亜鉛めっき鋼板および合金化溶融亜鉛めっき鋼板の製造方法に関し、特に、外観性状（具体的には、不めっきや合金化ムラ発生の防止）が良好で、且つ、素地鋼板と、溶融亜鉛めっき層または合金化溶融亜鉛めっき層との密着性を向上させる技術に関するものである。
【背景技術】
【０００２】
自動車や家電等には軽量化が求められており、これらの素材として、強度が高く、延性や加工性に優れた鋼板の需要が増大している。このような特性を満足した鋼板としては、Ｓｉを積極的に添加した鋼板が知られている。Ｓｉを添加すると、強度を損なうことなく延性や加工性を高めることができる。
【０００３】
一方、自動車や家電等には耐食性が良好であることも求められている。耐食性を高めた素材としては、素地鋼板の表面に溶融亜鉛めっき層を形成した溶融亜鉛めっき鋼板（ＧＩ鋼板）や、更に合金化処理を施した合金化溶融亜鉛めっき鋼板（ＧＡ鋼板）が知られている（以下、これらをまとめて単に「めっき鋼板」と呼ぶことがある。）。
【０００４】
強度、延性、加工性、および耐食性の全てを改善することを目的として、Ｓｉを積極的に添加した素地鋼板の表面に、溶融亜鉛めっき層や合金化溶融亜鉛めっき層（以下、これらをまとめて単に「めっき層」と呼ぶことがある。）を形成することが考えられる。しかしＳｉは易酸化性元素であり、Ｓｉ添加鋼板の表面にめっき層を形成すると、不めっきや合金化ムラが発生し易く、外観性状が悪くなり易い傾向がある。また、成形加工時等にめっき層が応力を受けると、素地鋼板からめっき層が剥離するという問題が発生する。Ｓｉ添加鋼板を加熱処理すると、ＳｉやＭｎが選択的に酸化され、素地鋼板の表面に濃化して酸化物を形成する。この酸化物は、溶融亜鉛めっき処理時に溶融亜鉛との濡れ性を劣化させるため、不めっきや合金化ムラが発生する原因となる。また、特に、ＧＡ鋼板では、応力を受けたときに合金化溶融亜鉛めっき層自体が破壊し、粉状になってパウダリングを発生するという問題が生じる。そこでめっき層には、素地鋼板から剥離し難く、且つパウダリングを発生せず、めっき密着性が良好であることが求められる。
【０００５】
こうした問題を解決する技術として、特許文献１には、高Ｓｉ含有鋼板を母材とした場合に不めっきのない美麗な表面外観を有し、めっき密着性に優れた溶融亜鉛めっき鋼板を製造する技術が提案されている。具体的には、Ｏ2≧０．１％、Ｈ2Ｏ≧１％を含有する雰囲気中で、４００〜７５０℃の温度で加熱（Ａ帯加熱）し、次いで、Ｏ2＜０．１％、Ｈ2Ｏ≧１％を含有する雰囲気中で、６００〜８５０℃の温度で加熱（Ｂ帯加熱）し、次いで、Ｈ2＝１〜５０％を含み露点が０℃以下の雰囲気中で、加熱（Ｃ帯加熱）した後、溶融亜鉛めっき処理を施す酸化−還元法が開示されている。
【先行技術文献】
【特許文献】
【０００６】
【特許文献１】特開２００７−２９１４９８号公報
【発明の概要】
【発明が解決しようとする課題】
【０００７】
上記特許文献１では、Ｂ帯加熱における処理時間について考慮されていないため、本発明者らが検討したところ、処理時間によっては素地鋼板からめっき層が剥離することが分かった。
【０００８】
また、Ｓｉ添加鋼板の表面にめっき層を形成した場合には、鋼板の端部と中央部で品質の差が認められ、幅方向に亘って均質なめっき鋼板は得られ難いことが分かった。即ち、めっき鋼板の端部では外観性状とめっき密着性が良好であるが、中央部では外観性状やめっき密着性が劣化している場合や、めっき鋼板の中央部では外観性状とめっき密着性が良好であるが、端部では外観性状やめっき密着性が劣化している場合があった。
【０００９】
本発明は上記の様な事情に着目してなされたものであって、その目的は、外観性状（具体的には、不めっきや合金化ムラが発生していない）と、素地鋼板に対するめっき層の密着性を幅方向に亘って向上させた溶融亜鉛めっき鋼板および合金化溶融亜鉛めっき鋼板を製造する方法を提供することにある。
【課題を解決するための手段】
【００１０】
上記課題を解決することのできる本発明に係る溶融亜鉛めっき鋼鈑の製造方法は、Ｃ：０．０４〜０．２％（質量％の意味。以下化学成分について同じ。）、Ｓｉ：０．１〜３％、Ｍｎ：０．１〜３％、Ａｌ：０．０６％以下（０％は含まない）を満足する素地鋼板の表面に、溶融亜鉛めっき層が形成された溶融亜鉛めっき鋼板の製造方法であって、上記化学成分組成を満足する素地鋼板を予備加熱炉で加熱する第一の工程、焼鈍炉で加熱して素地鋼板の表面に酸化層を形成する第二の工程、前記酸化層を形成した素地鋼板を還元炉で加熱して前記酸化層を還元する第三の工程、溶融亜鉛めっきを施す第四の工程、をこの順で含み、前記第一の工程は、前記予備加熱炉内の酸素量を０．０００１０〜０．０５体積％、水蒸気量を１０〜３０体積％に制御した雰囲気下で、前記第二の工程における焼鈍開始温度が５５０〜７００℃となるように制御し、前記第二の工程は、前記焼鈍炉内の酸素量を０．０００１体積％以上、０．１０体積％未満、水蒸気量を１０〜３０体積％に制御した雰囲気下で、素地鋼板に含まれるＳｉ量（質量％）と、焼鈍時間ｔ（秒）と、焼鈍終了温度Ｔ（℃）が、下記式（１）を満足するように制御するものである。下記式（１）中、［  ］は素地鋼板に含まれるＳｉ量（質量％）を示し、焼鈍時間ｔは２０〜７０秒、焼鈍終了温度Ｔは７５０〜９００℃である。
０．００６２×［Ｓｉ］×（Ｔ−６７５）×（ｔ）1/3≦７．０    ・・・（１）
【００１１】
上記素地鋼板は、更に他の元素として、
（ａ）Ｃｒ：０．３％以下（０％を含まない）、
（ｂ）Ｔｉ：０．０５％以下（０％を含まない）、
（ｃ）Ｎｉ：２％以下（０％を含まない）、Ｃｕ：２％以下（０％を含まない）、Ｍｏ：２％以下（０％を含まない）、およびＢ：０．０１％以下（０％を含まない）よりなる群から選択される少なくとも１種、
（ｄ）Ｎｂ：１％以下（０％を含まない）、Ｖ：１％以下（０％を含まない）、およびＷ：０．３％以下（０％を含まない）よりなる群から選択される少なくとも１種、
（ｅ）Ｃａ、Ｍｇ、およびＲＥＭよりなる群から選ばれる少なくとも１種の元素：０．０３％以下（０％を含まない）、
等を含有してもよい。
【００１２】
上記素地鋼板の残部は、鉄および不可避不純物である。
【００１３】
本発明には、上記製造方法で得られた溶融亜鉛めっき鋼板に、合金化処理を施して合金化溶融亜鉛めっき鋼板を製造する方法も包含される。
【発明の効果】
【００１４】
本発明では、Ｓｉを０．１〜３％含有している素地鋼板の表面に溶融亜鉛めっき層を形成する際に、予備加熱炉における加熱条件を厳密に制御しているため、外観性状を幅方向に亘って良好にできる。また、焼鈍炉における条件を厳密に制御しているため、素地鋼板に対するめっき層の密着性を幅方向に亘って向上できる。
【図面の簡単な説明】
【００１５】
【図１】図１は、内方酸化層に含まれるＳｉ量と、テープ剥離幅との関係を示すグラフである。
【図２】図２は、素地鋼板に含まれるＳｉ量と、内方酸化層に含まれるＳｉ量との関係を示すグラフである。
【図３】図３は、焼鈍時間と、内方酸化層に含まれるＳｉ量との関係を示すグラフである。
【図４】図４は、焼鈍終了温度と、内方酸化層に含まれるＳｉ量の関係を示すグラフである。
【図５】図５は、焼鈍炉内の酸素量と、内方酸化層の厚み割合との関係を示すグラフである。
【図６】図６は、予備加熱炉、焼鈍炉、および還元炉における薄鋼板の加熱状態（ヒートパターン）を示す模式図である。
【発明を実施するための形態】
【００１６】
本発明者らは、溶融亜鉛めっき鋼板や合金化溶融亜鉛めっき鋼板の外観性状と、素地鋼板に対するめっき層の密着性を幅方向に亘って改善することを目指して検討を重ねてきた。その結果、（Ａ）めっき鋼板の幅方向に亘る外観性状とめっき密着性は、素地鋼板とめっき層の界面に形成される酸化層に影響を受けること、（Ｂ）この酸化層は、予備加熱炉と焼鈍炉で形成されるため、特に予備加熱炉と焼鈍炉における加熱条件を適切に制御すれば、外観性状とめっき密着性を幅方向に亘って改善できることを見出し、本発明を完成した。
【００１７】
以下、本発明を完成した経緯について説明した後、本発明を特徴付ける溶融亜鉛めっき鋼板の製造方法について説明する。
【００１８】
本発明者らは、素地鋼板を予備加熱炉で加熱した後、焼鈍炉で加熱して素地鋼板の表面に酸化層を形成し、次いで還元炉で加熱して前記酸化層を還元し、溶融亜鉛めっきを施して溶融亜鉛めっき鋼板を製造するにあたり、予備加熱炉と焼鈍炉で形成される酸化層に注目し、この酸化層と、外観性状およびめっき密着性との関係について検討した。その結果、外観性状とめっき密着性を改善するには、焼鈍炉における加熱条件を適切に制御すればよいこと、これらの特性を幅方向に亘って改善するには、予備加熱炉における加熱条件を適切に制御すればよいことが明らかになった。具体的には、予備加熱炉内の酸素量を０．０００１０〜０．０５体積％、水蒸気量を１０〜３０体積％に制御した雰囲気下で、焼鈍開始温度が５５０〜７００℃となるように加熱し、次いで焼鈍炉内の酸素量を０．０００１体積％以上、０．１０体積％未満、水蒸気量を１０〜３０体積％に制御した雰囲気下で、素地鋼板に含まれるＳｉ量（質量％）、焼鈍時間ｔ（秒）、および焼鈍終了温度Ｔ（℃）が、下記式（１）を満足するように加熱すれば、外観性状とめっき密着性が幅方向に亘って改善できる。下記式（１）中、［  ］は素地鋼板に含まれるＳｉ量（質量％）を示し、焼鈍時間ｔは２０〜７０秒、焼鈍終了温度Ｔは７５０〜９００℃である。
０．００６２×［Ｓｉ］×（Ｔ−６７５）×（ｔ）1/3≦７．０    ・・・（１）
【００１９】
［１］酸化層について
素地鋼板を酸化性雰囲気で加熱すると、素地鋼板の表面に酸化層が形成される。この酸化層は、外方酸化層と内方酸化層に分けられる。これらのうち外方酸化層は、素地鋼板表面よりも外側（めっき層側）に向かって形成される酸化層であり、主としてＦｅの酸化物で構成される。一方、内方酸化層は、素地鋼板表面よりも内側（鋼板側）に向かって形成される酸化層であり、主としてＦｅとＳｉの酸化物で構成される。
【００２０】
［２］酸化層と外観性状との関係について
こうした酸化層と、めっき鋼板の外観性状との関係について検討したところ、めっき鋼板の外観性状は、酸化層のうち外方酸化層の厚みに影響を受けることが分かった。即ち、外方酸化層が薄く、概ね０．５μｍ以下になると、この外方酸化層が還元炉で還元されて形成されるＦｅ層（還元層）が薄くなるため、溶融亜鉛めっきとの濡れ性が悪くなり、不めっきが発生しやすくなる。また、外方酸化層が薄くなると、めっき層に含まれるＦｅ量が不足するため、合金化処理したときに合金化ムラが発生する傾向が認められる。そこでめっき鋼板の外観性状を改善するには、外方酸化層をできるだけ厚くするのが良いと考えられる。
【００２１】
外方酸化層を厚くするには、予備加熱炉内の酸素量を０．０００１０体積％以上、水蒸気量を１０体積％以上、焼鈍炉内の酸素量を０．０００１体積％以上、水蒸気量を１０体積％以上とする必要がある。
【００２２】
［３］酸化層とめっき密着性との関係について
一方、外方酸化層とめっき密着性との関係について検討したところ、外方酸化層の厚みを制御しただけでは以下に説明するようなめっき剥離に対応できず、めっき密着性は改善されないことがわかった。即ち、素地鋼板からめっき層が剥離する現象は、めっき層が応力を受けたときにめっき層自体が粉状に破壊され、パウダリングを発生して素地鋼板から剥離する場合と、めっき層が応力を受けたときに素地鋼板とめっき層の界面に応力が集中し、この界面から剥離する場合とに大別される。しかし特に後者のめっき剥離現象については外方酸化層の厚みを制御するだけでは不充分であることが分かった。
【００２３】
［３−１］パウダリングについて
これらのうち前者のパウダリングは、素地鋼板としてＳｉ添加鋼板を用いるか否かによらず発生する現象であり、発生原因はめっき層の厚みにある。即ち、めっき層が厚くなり過ぎると加工時にめっき層が破壊され易くなり、パウダリングが発生し易くなる。めっき層が厚くなり過ぎる原因は、めっき付着量過多の他、外方酸化層が厚くなり過ぎることにもある。外方酸化層が厚くなり過ぎると、還元炉で還元して形成されるＦｅ層が厚くなり過ぎるため、この表面に溶融亜鉛めっき層を形成し、これを合金化するとＦｅ層がめっき層に取り込まれる結果、めっき層が厚くなり過ぎてしまう。そこでパウダリングの発生を防止するには、外方酸化層をできるだけ薄くするのが良いと考えられる。
【００２４】
外方酸化層を薄くするには、予備加熱炉内の水蒸気量を３０体積％以下、焼鈍炉内の水蒸気量を３０体積％以下に抑える必要がある。
【００２５】
［３−２］めっき層の剥離について
これに対し、後者の素地鋼板からめっき層が剥離する現象は、素地鋼板としてＳｉ添加鋼板を用いたときに特有に見られるものであり、パウダリングが発生しない場合であっても、めっき剥離が発生することがある。
【００２６】
そこで本発明者らは素地鋼板としてＳｉ添加鋼板を用いたときに、めっき層の剥離を防止するために更に検討を重ねた。その結果、内方酸化層の厚みをできるだけ小さくしてやれば、めっき剥離を防止できることが判明した。
【００２７】
内方酸化層は、還元炉で加熱しても還元されず、溶融亜鉛めっき層や合金化溶融亜鉛めっき層を形成した後においても素地鋼板とめっき層の界面に酸化物の形態で残留する。そのため、素地鋼板としてＳｉ添加鋼板を用いると、内方酸化層に含まれるＳｉ量が多くなるため、素地鋼板とめっき層の界面にＳｉＯ2やＦｅ2ＳｉＯ4のようなＳｉ酸化物が多く
残留する。こうしたＳｉ酸化物は、他の元素の酸化物に比べてもろいため、応力を受けたときにＳｉ酸化物に応力が集中し易く、その結果、めっき層が素地鋼板から剥離することが分かった。
【００２８】
［３−２−１］めっき層の剥離とＳｉ酸化物との関係について
このように内方酸化層に含まれるＳｉ酸化物がめっき剥離の原因になるという上記知見は、次に示す予備実験１によって得られたものである。
【００２９】
（予備実験１）
Ｃを０．１％とＳｉを１．５％含有する標準鋼（残部は鉄および不可避不純物）を、１００ｍｍ×２００ｍｍ×厚み２ｍｍの板状に加工し、加熱温度と加熱雰囲気を調整して素地鋼板の表面に種々の酸化層を形成した試験片を作製した。試験片の縦断面のうち、素地鋼板と酸化層の界面近傍を電子線マイクロプローブＸ線分析計（Electron Probe X-ray Micro Analyzer；ＥＰＭＡ）で分析し、内方酸化層に含まれるＳｉ量を定量した。
【００３０】
次に、酸化層を形成した試験片を、Ｈ2ガスを１５体積％含有するＮ2ガス雰囲気（露点は−４０℃）で、８５０℃で２分間加熱して酸化層を還元し、素地鋼板の表面に純鉄層が形成された試験片を製造した。この試験片を５００℃の溶融亜鉛めっき浴に３秒間浸漬し、溶融亜鉛めっきを施した。
【００３１】
溶融亜鉛めっき層を形成した試験片を、Ｖ曲げ戻し試験して素地鋼板に対する溶融亜鉛めっき層の密着性を評価した。
【００３２】
Ｖ曲げ戻し試験では、まず、溶融亜鉛めっき層を形成した試験片に、Ｖ曲げ試験用の金型を用いてＶ曲げ加工を行った後、プレス加工して試験片を平坦に戻す曲げ戻し加工を行った。Ｖ曲げ加工時の曲げ角度は６０°とした。なお、Ｖ曲げ戻し試験は、実際のプレス成形よりも厳しい条件を模擬している。
【００３３】
Ｖ曲げ戻し加工した後、Ｖ曲げしたときの内側にセロハンテープを貼り付け、これを剥がした後、セロハンテープに付着した溶融亜鉛めっき層の剥離幅を測定した。本発明では、剥離幅が５ｍｍ以下の場合を合格と評価し、剥離幅が３ｍｍ以下の場合にめっき密着性が特に優れていると評価する。なお、Ｖ曲げ戻し試験した後に測定した剥離幅が５ｍｍ以下である場合は、実際にプレス加工したときの曲げ角度を９０°としても素地鋼板からめっき層が剥離しないことを確認している。また、剥離幅が３ｍｍ以下である場合は、実際にプレス加工したときの曲げ角度を８０°としても素地鋼板からめっき層が剥離しないことを確認している。
【００３４】
図１に、内方酸化層に含まれるＳｉ量とテープ剥離幅との関係を示す。図１から明らかなように、内方酸化層に含まれるＳｉ量とめっき密着性との間には相関関係が認められ、テープ剥離幅が５ｍｍ以下となるようにめっき密着性を向上させるには、内方酸化層に含まれるＳｉ量を７．０％以下に抑えればよいことが分かる。
【００３５】
以上の通り、予備実験１から、めっき剥離の原因は、内方酸化層に含まれるＳｉ酸化物にあり、内方酸化層に含まれるＳｉ量を７．０％以下に抑えればめっき剥離を防止できるという知見が得られた。
【００３６】
［３−２−２］内方酸化層に含まれるＳｉ量を７．０％以下に抑える手段について
上記知見に基づき内方酸化層に含まれるＳｉ量を７．０％以下に抑えるための方法を検討したところ、素地鋼板に含まれるＳｉ量に応じて焼鈍条件を適切に調整すればよいことが分かった。具体的には、下記式（１）の左辺の値が７．０以下になるように素地鋼板に含まれるＳｉ量（質量％）、焼鈍時間ｔ（秒）、および焼鈍終了温度Ｔ（℃）を制御すればよい。下記式（１）中、［  ］は素地鋼板に含まれるＳｉ量（質量％）を示している。左辺の値の上限値である７．０は、内方酸化層に含まれるＳｉ量７．０％に対応している。
０．００６２×［Ｓｉ］×（Ｔ−６７５）×（ｔ）1/3≦７．０    ・・・（１）
上記式（１）は、次に示す予備実験２によって導き出された実験式である。
【００３７】
（予備実験２）
焼鈍炉内の酸素量を０．０４体積％、水蒸気量を２０体積％に制御した雰囲気下で、素地鋼板を焼鈍したときに、素地鋼板に含まれるＳｉ量（質量％）、焼鈍時間ｔ（秒）、および焼鈍終了温度Ｔ（℃）が、内方酸化層に含まれるＳｉ量に及ぼす影響を調べた。
【００３８】
図２は、Ｃを０．１％含有し、Ｓｉ量が異なる標準鋼（残部は鉄および不可避不純物）からなる素地鋼板を、焼鈍時間ｔを４０秒、焼鈍終了温度Ｔを８００℃で焼鈍したときの結果を示すグラフである。図２から明らかなように、素地鋼板に含まれるＳｉ量（ｘ）と内方酸化層に含まれるＳｉ量（ｙ）との間には良好な比例関係が認められ、内方酸化層に含まれるＳｉ量は、素地鋼板に含まれるＳｉ量に応じて直線的に増加することが分かる。なお、図２に示した直線は、ｙ＝２．６７ｘで示される。
【００３９】
図３は、Ｃを０．１％とＳｉを１．５％含有する標準鋼（残部は鉄および不可避不純物）からなる素地鋼板を、焼鈍時間ｔを変化させて焼鈍したときの結果を示すグラフである。なお、焼鈍終了温度Ｔは８００℃に固定した。図３から明らかなように、焼鈍時間ｔの１／３乗（立方根；ｘ）と内方酸化層に含まれるＳｉ量（ｙ）との間には良好な比例関係が認められ、焼鈍時間が長くなるほど内方酸化層に含まれるＳｉ量は直線的に増加することが分かる。なお、図３に示した直線は、ｙ＝１．１７ｘで示される。
【００４０】
図４は、Ｃを０．１％とＳｉを１．５％含有する標準鋼（残部は鉄および不可避不純物）からなる素地鋼板を、焼鈍終了温度Ｔを変化させて焼鈍したときの結果を示すグラフである。なお、焼鈍時間ｔは４０秒に固定した。図４から明らかなように、焼鈍終了温度Ｔ（ｘ）と内方酸化層に含まれるＳｉ量（ｙ）との間には良好な比例関係が認められ、焼鈍終了温度Ｔが高くなるほど内方酸化層に含まれるＳｉ量は直線的に増加することが分かる。なお、図４に示した直線は、ｙ＝０．０３２ｘ−２１．６で示される。
【００４１】
以上、予備実験２の結果に基づいて、上記式（１）が導出された。
【００４２】
［４］外観性状とめっき密着性の両立について
上述したようにめっき鋼板の外観性状を改善するには、外方酸化層を厚くする必要があるが、外方酸化層を厚くし過ぎるとパウダリングが発生し、めっき密着性が劣化する。また、素地鋼板からのめっき剥離を防止してめっき密着性を改善するには、内方酸化層に含まれるＳｉ量を７．０％以下に抑える必要がある。しかし内方酸化層に含まれるＳｉ量は、内方酸化層が厚くなるほど増加するため、内方酸化層に含まれるＳｉ量を７．０％以下に抑えるには、内方酸化層の厚みを薄くする必要がある。ところが外方酸化層と内方酸化層の厚みは相関しており、一方の厚みを増大させようとすると他方の厚みも増大する。そのため、外観性状とめっき密着性の両方を改善するには、酸化層全体の厚みに対する外方酸化層の厚みは大きく、内方酸化層の厚みは小さくする必要がある。
【００４３】
そこで本発明では、内方酸化層のみを薄くすることを目指して検討した。その結果、内方酸化層の厚みは、高温に加熱したときに、雰囲気中に含まれる酸素量に大きく影響を受けることが明らかとなった。即ち、５５０〜７００℃程度の温度以上に加熱される焼鈍炉内の雰囲気中に含まれる酸素量が増加するに伴って外方酸化層と内方酸化層の厚みはいずれも大きくなる。ところが、この酸素量が１体積％を超えると、鋼中のＦｅの拡散が律速となるため、焼鈍炉内の雰囲気中に含まれる酸素量が増加しても外方酸化層と内方酸化層の厚みはほぼ一定となる。このとき酸化層全体の厚みに対する内方酸化層の厚みの割合は４０〜５０％程度となる。これに対し、焼鈍炉内に含まれる酸素量が１体積％以下の場合は、焼鈍炉内の雰囲気に含まれる酸素量の増加に伴って鋼中のＦｅの拡散は促進され、外方酸化層と内方酸化層はいずれも厚くなる。しかし酸素量の増加量に対する内方酸化層の厚みの増加量は、酸素量の増加量に対する外方酸化層の厚みの増加量よりも小さいため、焼鈍炉内に含まれる酸素量を減らすほど、酸化層全体の厚みに対する内方酸化層の厚みを小さくできる。こうした知見は、次に示す予備実験３によって得られたものである。
【００４４】
（予備実験３）
Ｃを０．１％とＳｉを１．５％含有する標準鋼（残部は鉄および不可避不純物）を、１０ｍｍ×２０ｍｍ×厚み２ｍｍの板状に加工し、８００℃で、１分間加熱して素地鋼板の表面に種々の酸化層を形成した試験片を作製した。加熱雰囲気は、焼鈍炉内の水蒸気量を２０体積％に調整し、酸素量を変化させた。試験片の縦断面のうち、素地鋼板と酸化層の界面近傍を走査型電子顕微鏡（ＳＥＭ）で分析し、酸化層全体の厚みに対する内方酸化層の厚みの割合を算出した。
【００４５】
図５に、焼鈍炉内の酸素量と、酸化層全体の厚みに対する内方酸化層の厚みの割合との関係を示す。図５から明らかなように、焼鈍炉内の酸素量が増加すると、酸化層全体の厚みに対する内方酸化層の厚みの割合が増加することが分かる。この酸化層全体の厚みに対する内方酸化層の厚みの割合が、２５％以下（好ましくは２０％以下）であれば、めっき剥離やパウダリング発生を防止でき、めっき密着性を改善できることが経験的に分っている。従って、図５から明らかなように、焼鈍炉内の酸素量を０．１０体積％未満に抑えれば、酸化層全体に対する内方酸化層の厚み割合を２５％以下に制御でき、めっき剥離を防止できることが分かる。
【００４６】
以上、予備実験３の結果から、焼鈍炉での加熱条件を適切に制御すれば、外観性状とめっき密着性の両方を改善できることが分かる。
【００４７】
［５］幅方向の品質について
上記では、めっき鋼板の外観性状とめっき密着性について個別に検討してきた。ところが、外観性状とめっき密着性をめっき鋼板の幅方向に亘って調べたところ、めっき鋼板の端部と中央部では、品質にバラつきがあることがあった。そこで本発明者らは、この品質のバラツキが発生する原因を解明するために検討した。その結果、品質のバラツキの原因は、熱間圧延時に形成される酸化物にあることが判明し、予備加熱炉内の酸素量を０．０５体積％以下に抑えればよいことが明らかとなった。
【００４８】
即ち、素地鋼板は、スラブを熱間圧延し、表面酸化物を酸洗して除去してから冷間圧延することにより製造される。熱間圧延して得られる熱延鋼板は、コイル状に巻き取るが、コイルの幅方向の端部は外気に接しているのに対し、コイルの幅方向の中央部は低酸素ポテンシャルの雰囲気となっている。そのためコイルの幅方向の端部と中央部では、生成している酸化層の組成が異なっていた。具体的には、コイルの端部は外気に接しているため、酸素ポテンシャルが高く、ヘマタイト（Ｆｅ2Ｏ3）を多く含む酸化層が生成する。このヘマタイトは、酸洗性が悪く、酸洗後にも鋼板表面に残留する傾向がある。一方、コイルの中央部における酸素ポテンシャルは低いため、ヘマタイトは生成せず、ウスタイト（ＦｅＯ）やマグネタイト（Ｆｅ3Ｏ4）を多く含む酸化層が生成する。ウスタイトやマグネタイトは、酸洗性が良好で、酸洗によってこれらの酸化物は除去され易い。このように端部と中央部では生成している酸化物が異なっているが、酸洗は鋼板の幅方向に亘って均一に行なわれるため、素地鋼板の中央部では残留物が少なくなるのに対し、端部では残留物が多くなる。この残留物は、上述した予備加熱炉や焼鈍炉において素地鋼板の表面を酸化する抵抗となるため、鋼板の幅方向に亘って酸化のバラつきが発生する。このバラつきが原因となり、めっき品質のムラが発生すると考えられる。
【００４９】
そこで、このような熱間圧延時に生成する酸化物による品質にムラ発生を防止するために、検討を重ねてきた。そして、本発明者らは、低温域で加熱したときの初期酸化挙動に注目した。７００℃未満の低温域（予備加熱炉に相当）で加熱すると、外方酸化層は生成するが、内方酸化層は殆ど生成しない。そのため低温域では、外方酸化層の組成や性状のみに注目して加熱条件を制御すればよい。その結果、端部では熱延圧延時に生成した酸化物の残留物による酸化抵抗が大きいため、予備加熱炉内の余剰酸素が予備加熱炉で生成した初期酸化層を高次化することで薄いヘマタイトの酸化物層が生成しやすいのに対し、中央部では予備加熱炉の酸化抵抗が少ないためウスタイトやマグネタイトの酸化物が生成しやすいことが分かった。ヘマタイトは、ウスタイトやマグネタイトと比較して拡散抵抗が大きいため、ヘマタイト生成後の酸化層の成長速度は著しく遅延する。よって、焼鈍工程を経た後、端部で酸化層が薄く、中央部で酸化層が厚くなるという板幅方向の酸化バラつきが顕著になることを掴んだ。こうした知見に基づいて予備加熱炉内における加熱条件を検討したところ、ヘマタイトの生成を抑えるには、予備加熱炉内の酸素量を０．０５体積％以下に抑えればよいことを見出した。
【００５０】
以上、［１］〜［５］で得られた知見に基づいて、導き出された本発明に係る溶融亜鉛めっき鋼板の製造方法は、Ｃ：０．０４〜０．２％、Ｓｉ：０．１〜３％、Ｍｎ：０．１〜３％、Ａｌ：０．０６％以下（０％は含まない）を満足する素地鋼板の表面に、溶融亜鉛めっき層を形成することを前提としており、この溶融亜鉛めっき鋼板の製造方法は、上記化学成分組成を満足する素地鋼板を予備加熱炉で加熱する第一の工程、焼鈍炉で加熱して素地鋼板の表面に酸化層を形成する第二の工程、前記酸化層を形成した素地鋼板を還元炉で加熱して前記酸化層を還元する第三の工程、溶融亜鉛めっきを施す第四の工程、をこの順で含み、
前記第一の工程は、前記予備加熱炉内の酸素量を０．０００１０〜０．０５体積％、水蒸気量を１０〜３０体積％に制御した雰囲気下で、前記第二の工程における焼鈍開始温度が５５０〜７００℃となるように制御し、
前記第二の工程は、前記焼鈍炉内の酸素量を０．０００１体積％以上、０．１０体積％未満、水蒸気量を１０〜３０体積％に制御した雰囲気下で、素地鋼板に含まれるＳｉ量（質量％）と、焼鈍時間ｔ（秒）と、焼鈍終了温度Ｔ（℃）が、下記式（１）を満足するように制御するものである。
【００５１】
下記式（１）中、［  ］は素地鋼板に含まれるＳｉ量（質量％）を示し、焼鈍時間ｔは２０〜７０秒、焼鈍終了温度Ｔは７５０〜９００℃である。
０．００６２×［Ｓｉ］×（Ｔ−６７５）×（ｔ）1/3≦７．０    ・・・（１）
【００５２】
以下、このような範囲を規定した理由について説明する。
まず、本発明の製造方法で用いる素地鋼板の成分組成について説明する。
【００５３】
Ｃは、鋼板の強度を高めるために必要な元素であり、その効果を発揮させるために０．０４％以上含有させる。Ｃは、０．０５％以上含有することが好ましく、より好ましくは０．１０％以上である。しかしＣを過剰に含有すると冷間加工性が低下する。従ってＣは０．２％以下、好ましくは０．１５％以下、より好ましくは０．１３％以下とする。
【００５４】
Ｓｉは、延性や加工性を劣化させることなく強度を高めるのに作用する元素であり、このような作用を有効に発揮させるには０．１％以上含有させる。Ｓｉは易酸化性元素であるため、従来では、Ｓｉを０．１％以上含有させると合金化溶融亜鉛めっき層の外観性状と密着性が劣化するという問題があった。これに対し、本発明では、焼鈍炉における加熱条件を適切に制御し、Ｓｉを素地鋼板と合金化溶融亜鉛めっき層の界面に濃化させているため、Ｓｉを０．１％以上含有させても良好な外観性状と密着性を確保できる。Ｓｉは、０．３％以上含有させることが好ましく、より好ましくは０．５％以上、更に好ましくは１．０％以上である。しかし３％を超えて過剰に含有させると延性が劣化するため、上限は３％とする。Ｓｉは、好ましくは２．５％以下であり、より好ましくは２％以下である。
【００５５】
Ｍｎは、強度と靭性を確保するために必要な元素であり０．１％以上添加する。従来では、Ｓｉと同様の理由で積極添加は避けられていたが、本発明によれば、焼鈍炉における加熱条件を適切に制御しているため、素地鋼板と合金化溶融亜鉛めっき層の界面にＭｎは濃化しない。従ってＭｎを０．１％以上含有しても上記の問題を回避できる。Ｍｎは、０．５％以上含有することが好ましく、より好ましくは１％以上である。しかし過剰に含有させると延性を損なうため、上限は３％とする。Ｍｎは、好ましくは２．８％以下、より好ましくは２．５％以下である。
【００５６】
Ａｌは、脱酸剤として作用する元素である。また、Ａｌは、焼鈍の際にオーステナイト結晶粒が粗大化するのを防止し、材質が改善する。しかし過剰に含有させてもその添加効果は飽和する。また、結晶粒が不安定になって材質にムラが出やすくなる。従ってＡｌは、０．０６％以下、好ましくは０．０５％以下、より好ましくは０．０４％以下とする。
【００５７】
上記素地鋼板は、上記元素を含有するものであり、残部は鉄および不可避不純物である。不可避不純物のうち、例えば、Ｐは０．０２％以下（０％は含まない）、Ｓは０．００４％以下（０％は含まない）、Ｎは０．０１％以下（０％を含まない）とすることが好ましい。
【００５８】
Ｐを過剰に含有すると、素地鋼板の延性が劣化する。また、合金化溶融亜鉛めっき層の密着性が悪化する。従ってＰは０．０２％以下、好ましくは０．０１％以下、より好ましくは０．００５％以下とする。
【００５９】
Ｓを過剰に含有すると、鋼中に硫化物系介在物（例えば、ＭｎＳ）を多く形成し、この介在物が熱間圧延時に偏析して鋼板を脆化させる原因となる。従ってＳは０．００４％以下、好ましくは０．００３％以下とする。
【００６０】
Ｎは、粗大な窒化物を形成し、曲げ性や穴拡げ性を劣化させ、また溶接時のブローホールの原因となるため、０．０１％以下に制御することが好ましい。より好ましいＮ量は０．００５％以下である。
【００６１】
上記素地鋼板は、更に他の元素として、
（ａ）Ｃｒを０．３％以下（０％を含まない）、
（ｂ）Ｔｉを０．０５％以下（０％を含まない）、
（ｃ）Ｎｉ：２％以下（０％を含まない）、Ｃｕ：２％以下（０％を含まない）、Ｍｏ：２％以下（０％を含まない）、およびＢ：０．０１％以下（０％を含まない）よりなる群から選択される少なくとも１種、
（ｄ）Ｎｂ：１％以下（０％を含まない）、Ｖ：１％以下（０％を含まない）、およびＷ：０．３％以下（０％を含まない）よりなる群から選択される少なくとも１種、
（ｅ）Ｃａ、Ｍｇ、およびＲＥＭよりなる群から選ばれる少なくとも１種の元素：０．０３％以下（０％を含まない）、
等を含有してもよい。
【００６２】
（ａ）Ｃｒは、鋼板の強度を高めるのに有効に作用する元素である。こうした作用を有効に発揮させるには、０．０１％以上、好ましくは０．０４％以上、より好ましくは０．０８％以上含有させるのがよい。しかし過剰に含有させると延性が劣化する。従ってＣｒは０．３％以下、好ましくは０．２５％以下、より好ましくは０．２％以下とする。
【００６３】
（ｂ）Ｔｉは、脱酸剤として有効に作用する元素である。こうした作用を有効に発揮させるには、０．０１％以上、好ましくは０．０２％以上含有させるのがよい。しかし過剰に含有させると靱性が低下する。従ってＴｉは０．０５％以下、好ましくは０．０４％以下とする。
【００６４】
（ｃ）Ｎｉ、Ｃｕ、Ｍｏ、およびＢは、いずれも焼入れ性向上に有用な元素であり、これらの元素を単独または併用することができる。具体的には以下の通りである。
【００６５】
Ｎｉは、焼入れ性向上に有用な元素である。Ｎｉを適量添加するとＣＡＬ焼鈍、冷却時にマルテンサイト比率が増大し、またマルテンサイトのラス構造が微細化され、次工程のＣＧＬ焼鈍時における２相域再加熱・冷却処理時の焼入れ性が良好となる。また冷却後の最終的な複合組織が良好なものとなるため、各種成形加工性を向上させることができる。このような作用を有効に発揮させるため、Ｎｉ量を好ましくは０．１％以上、より好ましくは０．２％以上とする。しかし、Ｎｉは高価な元素であり、製造コストの上昇を招くため、Ｎｉ量の上限は２％とすることが好ましい。Ｎｉ量のより好ましい上限は１．５％、更に好ましい上限は１．０％である。
【００６６】
Ｃｕは、Ｎｉと同様、焼入れ性向上に有用な元素である。ＣｕもＮｉと同様の作用により各種成形加工性を向上させることができる。このような作用を有効に発揮させるため、Ｃｕ量を好ましくは０．１％以上、より好ましくは０．２％以上とする。しかし、Ｃｕは高価な元素であり、製造コストの上昇を招くため、Ｃｕ量の上限は２％とすることが好ましい。Ｃｕ量のより好ましい上限は１．５％、更に好ましい上限は１．０％である。
【００６７】
Ｍｏは、ＮｉやＣｕと同様、焼入れ性向上に有用な元素である。また、Ｍｏは、ＣｕやＮｉと同様の作用により各種成形加工性を向上させることができる。また、Ｍｏは、めっき性を損ねることなく、固溶強化を図る上で重要な元素である。このような作用を有効に発揮させるため、Ｍｏ量を好ましくは０．１％以上、より好ましくは０．２％以上とする。しかし、Ｍｏは高価な元素であり、製造コストの上昇を招くため、Ｍｏ量の上限は２％とすることが好ましい。Ｍｏ量のより好ましい上限は１．５％、更に好ましい上限は１．０％である。
【００６８】
Ｂは、焼入れ性向上に有用な元素である。このような作用を有効に発揮させるため、Ｂ量を好ましくは０．０００１％以上、より好ましくは０．０００２％以上とする。しかし、Ｂを過剰に添加すると、めっき性が低下するため、Ｂ量の上限は０．０１％とすることが好ましい。Ｂ量のより好ましい上限は０．００５％、更に好ましい上限は０．００１％である。
【００６９】
（ｄ）Ｎｂ、Ｖ、およびＷは、いずれも強度向上に有用な元素であり、これらの元素を単独または併用することができる。具体的には以下の通りである。
【００７０】
Ｎｂは、微量の添加で微細組織を得ることができ、靱性を劣化させることなく強度を高めるのに有用な元素である。このような作用を有効に発揮させるため、Ｎｂ量を好ましくは０．００１％以上、より好ましくは０．００５％以上とする。しかし、Ｎｂを過剰に添加するとＮｂ炭化物が過剰に生成し、マルテンサイトの体積率減少やその析出強化によって強度と加工性のバランスを失わせるため、Ｎｂ量の上限は１％とすることが好ましい。Ｎｂ量のより好ましい上限は０．５％、更に好ましい上限は０．１％である。
【００７１】
Ｖは、Ｎｂと同様、強度を高めるのに有用な元素である。このような作用を有効に発揮させるため、Ｖ量を好ましくは０．００１％以上、より好ましくは０．００５％以上とする。しかし、Ｖを過剰に添加すると、製造コストの上昇を招くだけでなく、降伏点（降伏比）が上昇して加工性が低下するため、Ｖ量の上限は１％とすることが好ましい。Ｖ量のより好ましい上限は０．５％、更に好ましい上限は０．１％である。
【００７２】
Ｗは、析出物強化や、フェライト結晶粒の成長を抑制して細粒強化、および再結晶の抑制による転移強化によって、強度を高めるのに有用な元素である。このような作用を有効に発揮させるため、Ｗ量を好ましくは０．００１％以上、より好ましくは０．００５％以上とする。しかし、Ｗを過剰に添加すると、炭窒化物の析出が過剰となって成形性が低下するため、Ｗ量の上限は０．３％とすることが好ましい。Ｗ量のより好ましい上限は０．２％、更に好ましい上限は０．１％である。
【００７３】
（ｅ）Ｃａ、Ｍｇ、およびＲＥＭは、いずれも脱酸剤として作用する元素である。このような作用を有効に発揮させるため、Ｃａ、Ｍｇ、およびＲＥＭよりなる群から選ばれる１種以上の元素を合計量で好ましくは０．００２％以上、より好ましくは０．００３％以上とする。しかし、これら元素を過剰に添加すると、成形性が低下するため、Ｃａ、Ｍｇ、およびＲＥＭよりなる群から選ばれる１種以上の元素の合計量の上限は０．０３％とすることが好ましい。合計量のより好ましい上限は０．０２％であり、更に好ましい上限は０．０１％である。
【００７４】
なお、本発明において、ＲＥＭとは、ランタノイド元素（ＬａからＬｕまでの１５元素）およびＳｃ（スカンジウム）とＹ（イットリウム）を含む意味である。これらの元素のなかでも、Ｌａ、ＣｅおよびＹよりなる群から選ばれる少なくとも１種の元素を含有することが好ましく、より好ましくはＬａおよび／またはＣｅを含有するのがよい。
【００７５】
上記化学成分組成を満足する素地鋼板を用い、上記第一の工程から第四の工程を経ることで溶融亜鉛めっき鋼板を製造できるが、特に、本発明の製造方法を最も特徴付ける上記第一の工程（予備加熱工程）と第二の工程（酸化工程）を行うときの条件は次の通りである。
【００７６】
《第一の工程（予備加熱工程）》
予備加熱炉内の酸素量は０．０００１０〜０．０５体積％（１．０〜５００ｐｐｍ）に調整する。酸素量が０．０００１０体積％を下回ると素地鋼板の表面が酸化されないため、第三の工程（還元工程）で所望とするＦｅ層（還元層）が形成されず、不めっきが発生する。酸素量は、好ましくは０．００１体積％以上、より好ましくは０．００５体積％以上である。しかし酸素量が０．０５体積％を超えると、上述したように、幅方向の品質が低下する。従って酸素量は０．０５体積％以下、好ましくは０．０３体積％以下、より好ましくは０．０２体積％以下である。
【００７７】
予備加熱炉内の水蒸気量は１０〜３０体積％に調整する。水蒸気は、外方酸化層と内方酸化層の両方の成長を促進する作用を有している。しかしながら、水蒸気量が３０体積％を超えると、外方酸化層が厚くなり過ぎてパウダリングが発生し易くなる。また、内方酸化層が厚くなり過ぎて素地鋼板とめっき層の界面におけるＳｉ量が過剰になり、めっき剥離を発生してめっき密着性が劣化する。従って水蒸気量は３０体積％以下、好ましくは２５体積％以下、より好ましくは２３体積％以下である。しかし水蒸気量が１０体積％を下回ると、素地鋼板の表面が酸化されないため、不めっきや合金化ムラが発生する。従って水蒸気量は１０体積％以上、好ましくは１５体積％以上、より好ましくは１７体積％以上である。
【００７８】
予備加熱炉内の雰囲気に含まれる酸素量と水蒸気量は、予備加熱炉内を加熱するときに用いるバーナーに供給する燃焼ガスの流量や、燃焼ガスと空気の流量比（空燃比）を調整すれば制御できる。
【００７９】
予備加熱炉内における加熱条件は、後工程の第二の工程（酸化工程）における焼鈍開始温度が５５０〜７００℃となるように制御する。予備加熱炉内において、第二の工程における焼鈍開始温度が５５０℃以上となるように加熱しておかないと、焼鈍炉の負荷が大きくなり過ぎる。好ましくは５８０℃以上、より好ましくは６００℃以上となるように予備加熱炉内で加熱する。しかし予備加熱炉において、第二の工程における焼鈍開始温度が７００℃を超える温度にまで加熱すると、酸化層が厚くなり過ぎるためめっき層が厚くなり過ぎてパウダリングが発生し、めっき密着性が悪くなる。従って予備加熱炉内では、第二の工程における焼鈍開始温度が７００℃以下となるように加熱する。好ましくは６８０℃以下であり、より好ましくは６５０℃以下である。
【００８０】
第二の工程における焼鈍開始温度が上記範囲になるように調整するには、例えば、炉内の温度や通板速度を制御すればよい。素地鋼板の表面温度は、例えば、放射温度計を用いて測定できる。
【００８１】
予備加熱炉での加熱時間（トータル時間）は、おおむね３０〜７０秒程度であることが好ましい。
【００８２】
《第二の工程（酸化工程）》
焼鈍炉内の酸素量は０．０００１体積％以上、０．１０体積％未満（１ｐｐｍ以上、１０００ｐｐｍ未満）に調整する。酸素量が０．０００１体積％を下回ると素地鋼板の表面が酸化されないため、第三の工程で所望とするＦｅ層が形成されず、不めっきが発生する。酸素量は、好ましくは０．００１体積％以上、より好ましくは０．００５体積％以上である。しかし酸素量が０．１０体積％以上になると、内方酸化層が生成し過ぎて、内方酸化層に含まれるＳｉ量が過剰になるため、めっき剥離を発生し、めっき密着性が劣化する。従って酸素量は０．１０体積％未満、好ましくは０．０５体積％以下、より好ましくは０．０３体積％以下である。
【００８３】
焼鈍炉内の水蒸気量は１０〜３０体積％に調整する。水蒸気は、焼鈍炉内においても外方酸化層と内方酸化層の両方の成長を促進するのに作用する。水蒸気量が１０体積％を下回ると、素地鋼板の表面が酸化されないため、不めっきや合金化ムラが発生する。従って水蒸気量は１０体積％以上、好ましくは１５体積％以上、より好ましくは１７体積％以上である。水蒸気量の上限は、３０体積％以下、好ましくは２５体積％以下、より好ましくは２３体積％以下である。
【００８４】
焼鈍炉内の雰囲気に含まれる酸素量と水蒸気量は、焼鈍炉内を加熱するときに用いるバーナーに供給する燃焼ガスの流量や、燃焼ガスと空気の流量比（空燃比）を調整すれば制御できる。
【００８５】
素地鋼板に含まれるＳｉ量（質量％）と、焼鈍時間ｔ（秒）と、焼鈍終了温度Ｔ（℃）の関係は、上述したように、上記式（１）を満足するように制御する。左辺の値は、好ましくは６以下である。なお、左辺の値の下限値は、小さければ小さいほど良く、式（１）を構成する各要件（Ｓｉ量、焼鈍時間ｔ、焼鈍終了温度Ｔ）との関係で自動的に算出され、例えば、０．１である。
【００８６】
上記焼鈍時間ｔは２０〜７０秒、焼鈍終了温度Ｔは７５０〜９００℃である。焼鈍時間ｔが２０秒を下回ると、短時間のうちに焼鈍工程を完了させる必要があるため、焼鈍炉の負荷が大きくなり過ぎる。また、焼鈍時間が短過ぎると所望の材料特性が得られない。従って焼鈍時間ｔは２０秒以上、好ましくは２５秒以上、より好ましくは３０秒以上である。しかし焼鈍時間ｔが７０秒を超えると、内方酸化層が厚くなり過ぎて内方酸化層に含まれるＳｉ量が多くなり、めっき剥離を発生してめっき密着性が劣化する。従って焼鈍時間ｔは７０秒以下、好ましくは６０秒以下、より好ましくは５０秒以下である。
【００８７】
次に、第三の工程（還元工程）と第四の工程（めっき・合金化工程）について説明する。これらの工程は、ＧＩ鋼板やＧＡ鋼板を製造する際に通常採用される方法を採用できる。
【００８８】
《第三の工程（還元工程）》
第三の工程では、上記酸化工程で形成した酸化層を還元炉で還元することで、素地鋼板の表面に還元Ｆｅ層を形成する。還元炉内の雰囲気は、還元性ガス雰囲気とすればよい。還元性ガス雰囲気としては、例えば、Ｈ2ガス含有Ｎ2ガス雰囲気である。還元炉内の温度は、例えば、８００〜９５０℃程度、還元時間は３０秒〜３分程度とすればよい。
【００８９】
上記以外の予備加熱炉と焼鈍炉での加熱条件について、例えば、素地鋼板の昇温速度は図６に示すように一定であってもよいが、これに限定する趣旨ではない。
【００９０】
《第四の工程（めっき・合金化工程）》
第四の工程では、還元Ｆｅ層の表面に、溶融亜鉛めっきを施す。溶融亜鉛めっき浴の温度は、４００〜６００℃程度に制御すればよい。溶融亜鉛めっき層の付着量は、３０〜７０ｇ／ｍ2程度に制御すればよい。
【００９１】
本発明の溶融亜鉛めっき鋼板は、上記第一の工程から第四の工程（予備加熱工程→酸化工程→還元工程→めっき・合金化工程）を経ることで製造できる。この溶融亜鉛めっき鋼板には、合金化処理を施してもよい。合金化処理の条件は特に限定されず、公知の条件を採用できる。合金化温度は、５００〜６００℃程度に制御すればよい。
【００９２】
このようにして得られた溶融亜鉛めっき鋼板および合金化溶融亜鉛めっき鋼板は、外観性状とめっき密着性が幅方向に亘って良好に改善されている。
【実施例】
【００９３】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００９４】
下記表１または表２に示す化学成分を含有する鋼（残部は鉄および不可避不純物）を溶製し、スラブを製造した。スラブを製造するにあたって、ＲＥＭはＬａを約２５％とＣｅを約５０％含有するミッシュメタルを用いて成分調整した。得られたスラブを１２００℃に加熱して、熱間圧延し、厚さ２．５ｍｍの熱延鋼板を得た。得られた熱延鋼板を酸洗してスケール除去し、冷間圧延して厚さ２．０ｍｍの薄鋼板（素地鋼板）を作製した。
【００９５】
得られた薄鋼板を酸洗してスケール除去し、予備加熱炉で室温から所定の温度に加熱した後、次いで焼鈍炉で加熱して表面に酸化層を形成し、この酸化層を還元炉で還元してから表面に溶融亜鉛めっきを施した（下記表３のＮｏ．１〜１２、下記表４のＮｏ．２７〜３０、３６〜３９）。
【００９６】
予備加熱炉、焼鈍炉、および還元炉における具体的な条件は以下の通りである。なお、薄鋼板の表面温度は放射温度計、酸素量は磁気式濃度計、水蒸気量は露点計をそれぞれ用いて測定した。
【００９７】
《予備加熱炉》
予備加熱炉内では、燃焼ガスと空気の混合ガスをバーナーで燃焼させて上記薄鋼板を加熱した。燃焼ガスとしてはＣＯＧガスを用い、このＣＯＧガスは、５５体積％のＨ2ガス
と６体積％のＮ2ガスを含み、残部は炭化水素ガスで構成されている。
【００９８】
燃焼ガスの流量、および燃焼ガスと空気の流量比（空燃比）を制御して予備加熱炉内の酸素量と水蒸気量を制御した。予備加熱炉内の酸素量と水蒸気量を下記表３または表４に示す。
【００９９】
予備加熱炉では、後工程の焼鈍炉における焼鈍開始温度が下記表３または表４に示す温度となるように加熱した。予備加熱炉における加熱条件は、予備加熱炉内の温度と、予備加熱炉内における通板速度を調整することによって制御した。なお、予備加熱炉内での全在炉時間（トータル時間）は、後述する焼鈍炉における焼鈍時間ｔ（秒）とほぼ同じとした。
【０１００】
《焼鈍炉》
焼鈍炉では、上記予備加熱炉と同様に、燃焼ガスと空気の混合ガスをバーナーで燃焼させて上記薄鋼板を加熱して薄鋼板の表面に酸化層を形成した。焼鈍炉内の酸素量と水蒸気量を下記表３または表４に示す。
【０１０１】
下記表３または表４には、焼鈍時間ｔ（秒）と焼鈍終了温度Ｔ（℃）を併せて示した。焼鈍時間ｔは、焼鈍炉内における通板速度を調整することによって制御した。焼鈍終了温度Ｔは、焼鈍炉内の温度と、焼鈍炉内における通板速度を調整することによって制御した。
【０１０２】
《還元炉》
還元炉では、ラジアントチューブ式炉を用いて薄鋼板を間接的に加熱して薄鋼板の表面に形成された酸化層を還元した。還元炉内では、Ｈ2を２０体積％含有するＮ2ガス雰囲気（還元性雰囲気）で、還元炉出口における薄鋼板の温度が９５０℃となるように上記薄鋼板を加熱した。
【０１０３】
また、下記表３または表４には、薄鋼板に含まれるＳｉ量、焼鈍時間ｔ、および焼鈍終了温度Ｔに基づいて、上記式（１）の左辺の値を算出し、その結果を示す。なお、下記表３に示すＮｏ．２４は、焼鈍時間ｔが８０秒であり、上記式（１）を適用できない。そのため、Ｎｏ．２４については、内方酸化層に含まれるＳｉ量を上記予備実験１と同様にＥＰＭＡで分析し、定量した。その結果、Ｎｏ．２４の内方酸化層に含まれるＳｉ量は７．５質量％であった。
【０１０４】
還元炉で酸化層を還元した後は、還元性雰囲気を維持したまま冷却し、大気と接触させることなく上記薄鋼板を溶融亜鉛浴に浸漬して溶融亜鉛めっきを行い、溶融亜鉛めっき鋼板（ＧＩ鋼板）を製造した。溶融亜鉛浴の温度は４５０℃とした。
【０１０５】
下記表３に示すＮｏ．１３〜２６、および下記表４に示すＮｏ．３１〜３５、４０〜４４については、溶融亜鉛めっき後、合金化炉で更に５００℃で加熱して合金化処理を施し、合金化溶融亜鉛めっき鋼板（ＧＡ鋼板）を製造した。下記表３または表４に、合金化処理の有無を示す。
【０１０６】
得られた溶融亜鉛めっき鋼板（ＧＩ鋼板）または合金化溶融亜鉛めっき鋼板（ＧＡ鋼板）について、外観性状と、めっき層の密着性を次の手順で評価した。
【０１０７】
《外観性状》
外観性状は目視で観察し、ＧＩ鋼板については不めっき発生の有無を調べ、ＧＡ鋼板については合金化ムラ発生の有無を調べて評価した。外観性状の観察は、ＧＩ鋼板、ＧＡ鋼板ともに、鋼板の幅方向に対して端部と中央部の２箇所で行った。端部とは、鋼板の端から２０ｃｍ程度位置までの範囲を意味し、中央部とは、鋼板幅の中央近傍を意味している。下記基準で評価した結果を下記表５または表６に示す。
（外観性状の評価基準）
◎（合格）  ：不めっきまたは合金化ムラが発生していない
○（合格）  ：不めっきまたは合金化ムラが少し発生しているが、製品としては問題が無い
×（不合格）：不めっきまたは合金化ムラが発生している
【０１０８】
《めっき密着性》
めっき密着性は、上記予備実験１と同じ条件でＶ曲げ戻し試験を行い、曲げ戻し加工した後、Ｖ曲げしたときの内側にセロハンテープ（ニチバン社製；「セロテープ（登録商標）ＣＴ４０５ＡＰ−２４」）を貼り付け、これを手で剥がし、めっき層の剥離幅を測定して評価した。剥離幅の測定位置は、ＧＩ鋼板、ＧＡ鋼板ともに、鋼板の幅方向に対して端部と中央部の２箇所で行った。
【０１０９】
測定した剥離幅に基づいて次の基準で評価した。評価結果を下記表５または表６に示す。なお、ＧＡ鋼板については、めっき剥離の原因が、薄鋼板からめっき層が剥離したことによるか（めっき剥離）、パウダリングが発生したことによるか観察し、その結果も併せて示した。
（めっき剥離の評価基準）
◎（合格）  ：めっき剥離無し
○（合格）  ：剥離幅が５ｍｍ以下であり、製品としては問題が無い
×（不合格）：剥離幅が５ｍｍを超えており、製品として問題がある
【０１１０】
下記表３〜表６から次のように考察できる。
【０１１１】
Ｎｏ．１〜１２、２７〜３０、３６〜３９では、ＧＩ鋼板について評価しており、Ｎｏ．１３〜２６、３１〜３５、４０〜４４では、ＧＡ鋼板について評価している。
【０１１２】
《ＧＩ鋼板》
Ｎｏ．３〜５、７、８、１１、２７〜３０、３６〜３９は、本発明で規定する要件を満足する製造方法で得られたＧＩ鋼板であり、幅方向に亘って外観性状とめっき密着性が良好である。
【０１１３】
これに対し、Ｎｏ．１、２、６、９、１０、１２は、以下に詳述するように、本発明で規定する要件のいずれかを満足しない製造方法で得られたＧＩ鋼板である。
【０１１４】
これらのうちＮｏ．１は、予備加熱炉内の雰囲気のうち酸素量が過剰な例であり、鋼板の端部に不めっきが発生しており、外観性状が劣っていた。Ｎｏ．２は、焼鈍終了温度Ｔが低過ぎる例であり、鋼板全体に亘って不めっきが発生しており、外観性状が劣っていた。Ｎｏ．６、９、１０、１２は、焼鈍炉における焼鈍条件が適切に制御されておらず、上記式（１）を満足していない例である。鋼板全体に亘ってめっき層剥離が発生しており、めっき密着性が悪かった。
【０１１５】
《ＧＡ鋼板》
Ｎｏ．１３、１５、１７、２０、２１、２５、２６、３１〜３５、４０〜４４は、本発明で規定する要件を満足する製造方法で得られたＧＡ鋼板であり、幅方向に亘って外観性状とめっき密着性が良好である。
【０１１６】
これらに対し、Ｎｏ．１４、１６、１８、１９、２２〜２４は、以下に詳述するように、本発明で規定するいずれかの要件を満足しない製造方法で得られたＧＡ鋼板である。
【０１１７】
これらのうちＮｏ．１４は、焼鈍開始温度が高過ぎる例であり、鋼板全体に亘ってパウダリングが発生しており、めっき密着性が悪かった。Ｎｏ．１６は、焼鈍終了温度Ｔが高過ぎる例であり、鋼板全体に亘ってパウダリングが発生しており、めっき密着性が悪かった。Ｎｏ．１８は、焼鈍炉における焼鈍条件が適切に制御されておらず、上記式（１）を満足していない例である。鋼板全体に亘ってめっき層の剥離が発生しており、めっき密着性が悪かった。Ｎｏ．１９は、予備加熱炉内の雰囲気のうち酸素量が少な過ぎる例であり、鋼板全体に亘って合金化ムラが発生しており、外観性状が劣っていた。Ｎｏ．２２と２３は、予備加熱炉内の雰囲気のうち酸素量が過剰な例であり、鋼板の端部に不めっきが発生しており、外観性状が劣っていた。特にＮｏ．２３は、焼鈍炉内の雰囲気のうち酸素量も過剰な例であり、鋼板の中央部にパウダリングが発生しており、めっき密着性が悪かった。Ｎｏ．２４は、焼鈍炉における焼鈍時間ｔが長過ぎる例であり、鋼片全体に亘ってめっき剥離が発生しており、めっき密着性が悪かった。
【０１１８】
【表１】
2011117063.tif 000002
【０１１９】
【表２】
2011117063.tif 000003
【０１２０】
【表３】
2011117063.tif 000004
【０１２１】
【表４】
2011117063.tif 000005
【０１２２】
【表５】
2011117063.tif 000006
【０１２３】
【表６】
2011117063.tif 000007
【図１】
2011117063.tif 000008
【図２】
2011117063.tif 000009
【図３】
2011117063.tif 000010
【図４】
2011117063.tif 000011
【図５】
2011117063.tif 000012
【図６】
2011117063.tif 000013